(57)【特許請求の範囲】
【請求項１】
（メタ）アクリルアミドと、３級アミノ系モノマーと、（メタ）アリルスルホン酸塩と
を含む重合成分を重合させ、（メタ）アクリルアミド系ポリマーを含む製紙用添加剤を製造する方法であって、
前記（メタ）アクリルアミドを含有する第１重合成分を重合させて第１重合体を得る第１重合工程と、
前記第１重合工程で得られた第１重合体の存在下において、前記３級アミノ系モノマーを含有する第２重合成分を重合させて、（メタ）アクリルアミド系ポリマーを得る第２重合工程と
を備え、
前記第１重合成分および／または前記第２重合成分が、前記（メタ）アリルスルホン酸塩を含有し、
前記第１重合成分中の３級アミノ系モノマーが、前記第１重合成分中の（メタ）アクリルアミド１００モルに対して０．１モル以下であり、
前記第２重合成分中の（メタ）アクリルアミドが、前記第２重合成分中の３級アミノ系モノマー１００モルに対して１．０モル以下である
ことを特徴とする、（メタ）アクリルアミド系ポリマー製紙用添加剤の製造方法。
【請求項２】
前記第１重合成分が、前記３級アミノ系モノマーを含有しない
ことを特徴とする、請求項１に記載の（メタ）アクリルアミド系ポリマー製紙用添加剤の製造方法。
【請求項３】
前記第２重合成分が、前記（メタ）アクリルアミドを含有しない
ことを特徴とする、請求項１に記載の（メタ）アクリルアミド系ポリマー製紙用添加剤の製造方法。
【請求項４】
前記第１重合成分および／または前記第２重合成分が、４級アンモニウム系モノマーを含有する
ことを特徴とする、請求項１に記載の（メタ）アクリルアミド系ポリマー製紙用添加剤の製造方法。
【請求項５】
前記第１重合成分および／または前記第２重合成分が、アニオン性重合性モノマーを含有する
ことを特徴とする、請求項１に記載の（メタ）アクリルアミド系ポリマー製紙用添加剤の製造方法。
【請求項６】
前記第１重合成分および／または前記第２重合成分が、窒素を含有する架橋性モノマーを含有し、
前記第１重合成分中の窒素を含有する架橋性モノマーが、前記第１重合成分中の（メタ）アクリルアミド１００モルに対して０．１モル以下である
ことを特徴とする、請求項１に記載の（メタ）アクリルアミド系ポリマー製紙用添加剤の製造方法。
【請求項７】
前記第２重合成分が、窒素を含有する架橋性モノマーを含有する
ことを特徴とする、請求項６に記載の（メタ）アクリルアミド系ポリマー製紙用添加剤の製造方法。
【請求項８】
前記第１重合成分および／または前記第２重合成分が、さらに、その他の重合性モノマーを含有する
ことを特徴とする、請求項１に記載の（メタ）アクリルアミド系ポリマー製紙用添加剤の製造方法。
【請求項９】
前記第１重合工程および／または前記第２重合工程において、前記重合成分が、多段階重合される
ことを特徴とする、請求項１に記載の（メタ）アクリルアミド系ポリマー製紙用添加剤の製造方法。
【請求項１０】
（メタ）アクリルアミドと、３級アミノ系モノマーと、（メタ）アリルスルホン酸塩と
を含む重合成分を重合させて得られる（メタ）アクリルアミド系ポリマー製紙用添加剤であって、
まず、（メタ）アクリルアミドを含有する第１重合成分を重合させて第１重合体を得た後、
前記第１重合体の存在下において、前記３級アミノ系モノマーを含有する第２重合成分を重合させる
ことにより得られ、
前記第１重合成分および／または前記第２重合成分が、前記（メタ）アリルスルホン酸塩を含有し、
前記第１重合成分中の３級アミノ系モノマーが、前記第１重合成分中の（メタ）アクリルアミド１００モルに対して０．１モル以下であり、
前記第２重合成分中の（メタ）アクリルアミドが、前記第２重合成分中の３級アミノ系モノマー１００モルに対して１．０モル以下である
ことを特徴とする、（メタ）アクリルアミド系ポリマー製紙用添加剤。
【発明の詳細な説明】
【技術分野】
【０００１】
本発明は、（メタ）アクリルアミド系ポリマー製紙用添加剤の製造方法、および、（メタ）アクリルアミド系ポリマー製紙用添加剤に関する。
【背景技術】
【０００２】
従来、抄紙分野においては、例えば、原料であるパルプおよび／または填料の歩留り性、濾水性を向上させ、操業性、作業効率の向上を図るための歩留り向上剤、濾水向上剤や、例えば、紙製品の強度の向上を図るための紙力増強剤など、種々の製紙薬品が知られている。【０００３】
このような製紙薬品としては、（メタ）アクリルアミド系ポリマーの水溶液からなる紙力増強剤が知られており、具体的には、例えば、（メタ）アクリルアミド、ジメチルアミノエチルメタクリレート、ジメチルアミノエチルメタクリレートの４級化物、イタコン酸、メタアリルスルホン酸ナトリウム、メチレンビスアクリルアミド（多官能ビニルモノマー）およびイオン交換水を仕込み、重合開始剤（過硫酸アンモニウム）を添加して反応させることにより、両性ポリアクリルアミドの水溶液として紙力増強剤を得ることが、提案されている（特許文献１参照。）。
【先行技術文献】
【特許文献】
【０００４】
【特許文献１】特開２００８−１７９９１０号公報
【発明の概要】
【発明が解決しようとする課題】
【０００５】
一方、特許文献１に記載の紙力増強剤を用いると、得られる紙製品中に（メタ）アクリルアミドが含有される場合がある。（メタ）アクリルアミドは、人体にとって好ましいものではなく、アメリカ食品医薬品局（ＦＤＡ）などにおける規制対象である。そのため、例えば、紙製品を食品包装用などに用いる場合には、紙製品中の（メタ）アクリルアミドの含有量を低減することが要求される。【０００６】
本発明は、製紙用添加剤としての性能を維持しながら、紙中の（メタ）アクリルアミドの含有量を低減できる（メタ）アクリルアミド系ポリマー製紙用添加剤を製造するための、（メタ）アクリルアミド系ポリマー製紙用添加剤の製造方法、および、その方法により得られる（メタ）アクリルアミド系ポリマー製紙用添加剤である。
【課題を解決するための手段】
【０００７】
本発明［１］は、（メタ）アクリルアミドと、３級アミノ系モノマーと、（メタ）アリルスルホン酸塩とを含む重合成分を重合させ、（メタ）アクリルアミド系ポリマーを含む製紙用添加剤を製造する方法であって、前記（メタ）アクリルアミドを含有する第１重合成分を重合させて第１重合体を得る第１重合工程と、前記第１重合工程で得られた第１重合体の存在下において、前記３級アミノ系モノマーを含有する第２重合成分を重合させて、（メタ）アクリルアミド系ポリマーを得る第２重合工程とを備え、前記第１重合成分および／または前記第２重合成分が、前記（メタ）アリルスルホン酸塩を含有し、前記第１重合成分中の３級アミノ系モノマーが、前記第１重合成分中の（メタ）アクリルアミド１００モルに対して０．１モル以下であり、前記第２重合成分中の（メタ）アクリルアミドが、前記第２重合成分中の３級アミノ系モノマー１００モルに対して１．０モル以下である、（メタ）アクリルアミド系ポリマー製紙用添加剤の製造方法を含んでいる。【０００８】
本発明［２］は、前記第１重合成分が、前記３級アミノ系モノマーを含有しない、上記［１］に記載の（メタ）アクリルアミド系ポリマー製紙用添加剤の製造方法を含んでいる。【０００９】
本発明［３］は、前記第２重合成分が、前記（メタ）アクリルアミドを含有しない、上記［１］または［２］に記載の（メタ）アクリルアミド系ポリマー製紙用添加剤の製造方法を含んでいる。【００１０】
本発明［４］は、前記第１重合成分および／または前記第２重合成分が、４級アンモニウム系モノマーを含有する、上記［１］〜［３］のいずれか一項に記載の（メタ）アクリルアミド系ポリマー製紙用添加剤の製造方法を含んでいる。【００１１】
本発明［５］は、前記第１重合成分および／または前記第２重合成分が、アニオン性重合性モノマーを含有する、上記［１］〜［４］のいずれか一項に記載の（メタ）アクリルアミド系ポリマー製紙用添加剤の製造方法を含んでいる。【００１２】
本発明［６］は、前記第１重合成分および／または前記第２重合成分が、窒素を含有する架橋性モノマーを含有し、前記第１重合成分中の窒素を含有する架橋性モノマーが、前記第１重合成分中の（メタ）アクリルアミド１００モルに対して０．１モル以下である、上記［１］〜［５］のいずれか一項に記載の（メタ）アクリルアミド系ポリマー製紙用添加剤の製造方法を含んでいる。【００１３】
本発明［７］前記第２重合成分が、窒素を含有する架橋性モノマーを含有する、上記［６］に記載の（メタ）アクリルアミド系ポリマー製紙用添加剤の製造方法を含んでいる。【００１４】
本発明［８］は、前記第１重合成分および／または前記第２重合成分が、さらに、その他の重合性モノマーを含有する、上記［１］〜［７］のいずれか一項に記載の（メタ）アクリルアミド系ポリマー製紙用添加剤の製造方法を含んでいる。【００１５】
本発明［９］は、前記第１重合工程および／または前記第２重合工程において、前記重合成分が、多段階重合される、上記［１］〜［８］のいずれか一項に記載の（メタ）アクリルアミド系ポリマー製紙用添加剤の製造方法を含んでいる。【００１６】
本発明［１０］は、（メタ）アクリルアミドと、３級アミノ系モノマーと、（メタ）アリルスルホン酸塩とを含む重合成分を重合させて得られる（メタ）アクリルアミド系ポリマー製紙用添加剤であって、まず、（メタ）アクリルアミドを含有する第１重合成分を重合させて第１重合体を得た後、前記第１重合体の存在下において、前記３級アミノ系モノマーを含有する第２重合成分を重合させることにより得られ、前記第１重合成分および／または前記第２重合成分が、前記（メタ）アリルスルホン酸塩を含有し、前記第１重合成分中の３級アミノ系モノマーが、前記第１重合成分中の（メタ）アクリルアミド１００モルに対して０．１モル以下であり、前記第２重合成分中の（メタ）アクリルアミドが、前記第２重合成分中の３級アミノ系モノマー１００モルに対して１．０モル以下である、（メタ）アクリルアミド系ポリマー製紙用添加剤を含んでいる。
【発明の効果】
【００１７】
本発明の（メタ）アクリルアミド系ポリマー製紙用添加剤の製造方法によれば、紙の製造に用いた場合に、製紙用添加剤としての性能を維持しながら、得られる紙製品中の（メタ）アクリルアミドの含有量を低減することができる（メタ）アクリルアミド系ポリマー製紙用添加剤を、良好に製造することができる。【００１８】
また、本発明の（メタ）アクリルアミド系ポリマー製紙用添加剤によれば、紙の製造に用いた場合に、製紙用添加剤としての性能を維持しながら、得られる紙製品中の（メタ）アクリルアミドの含有量を低減することができる。
【発明を実施するための形態】
【００１９】
本発明の（メタ）アクリルアミド系ポリマー製紙用添加剤の製造方法では、（メタ）アクリルアミドと、３級アミノ系モノマーと、（メタ）アリルスルホン酸塩とを含む重合成分を重合させて、（メタ）アクリルアミド系ポリマーを製造する。すなわち、（メタ）アクリルアミド系ポリマーは、（メタ）アクリルアミドと、３級アミノ系モノマーと、（メタ）アリルスルホン酸塩とを含む重合成分の重合体である。
【００２０】
また、詳しくは後述するが、この方法では、まず、重合成分の一部（第１重合成分）を重合させた後に、重合成分の残部（第２重合成分）を重合させ、（メタ）アクリルアミド系ポリマーを製造する。
【００２１】
重合成分において、（メタ）アクリルアミドとしては、アクリルアミドおよびメタクリルアミドが挙げられる。なお、（メタ）アクリルとは、アクリルおよび／またはメタクリルと定義される（以下同様）。
【００２２】
（メタ）アクリルアミドは、単独使用または２種類併用することができる。すなわち、アクリルアミドおよびメタクリルアミドのいずれか一方のみを用いてもよく、それらを併用してもよい。好ましくは、アクリルアミドが単独使用される。
【００２３】
（メタ）アクリルアミドの含有割合は、重合成分の総モルに対して、例えば、５０モル％以上、好ましくは、６０モル％以上であり、例えば、９９モル％以下、好ましくは、９７モル％以下である。
【００２４】
３級アミノ系モノマーは、第３級アミノ基を有する重合性モノマー（非４級化物）であって、例えば、第３級アミノ基を有する（メタ）アクリル酸エステル誘導体、第３級アミノ基を有する（メタ）アクリルアミド誘導体などが挙げられる。
【００２５】
第３級アミノ基を有する（メタ）アクリル酸エステル誘導体としては、例えば、ジアルキルアミノエチル（メタ）アクリレート（例えば、ジメチルアミノエチル（メタ）アクリレートなど）、ジアルキルアミノプロピル（メタ）アクリレートなどが挙げられる。また、第３級アミノ基を有する（メタ）アクリルアミド誘導体としては、例えば、ジアルキルアミノアルキル（メタ）アクリルアミド（例えば、ジアルキルアミノプロピル（メタ）アクリルアミド（例えば、ジメチルアミノプロピルアクリルアミドなど）、（メタ）アクリルアミド−３−メチルブチルジメチルアミンなど）などが挙げられる。
【００２６】
これら３級アミノ系モノマーは、単独使用または２種類以上併用することができる。
【００２７】
３級アミノ系モノマーとして、好ましくは、ジアルキルアミノエチル（メタ）アクリレート、ジアルキルアミノアルキル（メタ）アクリルアミドが挙げられ、より好ましくは、ジメチルアミノエチル（メタ）アクリレート、ジメチルアミノプロピルアクリルアミドが挙げられる。
【００２８】
３級アミノ系モノマーの含有割合は、重合成分の総モルに対して、例えば、０．０１モル％以上、好ましくは、０．１モル％以上であり、例えば、１５モル％以下、好ましくは、１０モル％以下である。
【００２９】
（メタ）アリルスルホン酸塩は、連鎖移動剤としても作用する共重合性モノマーであって、（メタ）アリルとは、アリルおよび／またはメタリルと定義される。
【００３０】
（メタ）アリルスルホン酸塩として、具体的には、例えば、アリルスルホン酸ナトリウム、メタリルスルホン酸ナトリウム、アリルスルホン酸カリウム、メタリルスルホン酸カリウムなどが挙げられる。
【００３１】
これら（メタ）アリルスルホン酸塩は、単独使用または２種類以上併用することができる。
【００３２】
（メタ）アリルスルホン酸塩として、好ましくは、メタリルスルホン酸ナトリウムが挙げられる。
【００３３】
（メタ）アリルスルホン酸塩の含有割合は、重合成分の総モルに対して、例えば、０．０１モル％以上、好ましくは、０．２モル％以上であり、例えば、５モル％以下、好ましくは、３モル％以下である。
【００３４】
また、重合成分は、任意成分として、４級アンモニウム系モノマーを含有することができる。
【００３５】
４級アンモニウム系モノマーは、第４級アンモニウム基を有し、かつ、エチレン性二重結合を有するカチオン性の共重合性モノマーであって、例えば、第３級アミノ基を有する重合性モノマーの第３級アミノ基を４級化した４級化物（以下、３級アミノ系モノマーの４級化物と称する。）や、例えば、ジアリルアミン誘導体モノマーの第３級アミノ基を４級化した４級化物（以下、ジアリルアミン誘導体モノマーの４級化物と称する。）などが挙げられる。
【００３６】
３級アミノ系モノマーの４級化物としては、例えば、上記３級アミノ系モノマー（第３級アミノ基を有する重合性モノマー）の第３級アミノ基を、メチルクロリド（塩化メチル）、メチルブロミド、ベンジルクロリド（塩化ベンジル）、ベンジルブロミド、ジメチル硫酸、エピクロルヒドリンなどで４級化した４級化物（４級化塩）などが挙げられる。
【００３７】
ジアリルアミン誘導体モノマーの４級化物としては、例えば、ジアリルジメチルアンモニウムクロライド、ジアリルジメチルアンモニウムブロマイド、ジアリルジエチルアンモニウムクロライド、ジアリルジブチルアンモニウムクロライド、ジアリルメチルエチルアンモニウムクロライドなどが挙げられる。
【００３８】
これら４級アンモニウム系モノマーは、単独使用または２種類以上併用することができる。
【００３９】
４級アンモニウム系モノマーとして、好ましくは、ジアルキルアミノアルキル（メタ）アクリルアミドの４級化物、ジアリルアミン誘導体モノマーの４級化物が挙げられ、より好ましくは、ジアリルアミン誘導体モノマーの４級化物が挙げられる。
【００４０】
ジアルキルアミノアルキル（メタ）アクリルアミドの４級化物として、好ましくは、ジメチルアミノプロピルアクリルアミドの４級化物が挙げられる。また、好ましくは、メチルクロリド（塩化メチル）またはベンジルクロリド（塩化ベンジル）による４級化物が挙げられる。
【００４１】
ジアリルアミン誘導体モノマーの４級化物として、好ましくは、ジアリルジメチルアンモニウムクロライドが挙げられる。
【００４２】
重合成分が４級アンモニウム系モノマーを含有する場合、その含有割合は、重合成分の総モルに対して、例えば、０．０１モル％以上、好ましくは、０．１モル％以上であり、例えば、５０モル％以下、好ましくは、４０モル％以下、より好ましくは、３０モル％以下、さらに好ましくは、１５モル％以下である。
【００４３】
また、重合成分は、任意成分として、アニオン性重合性モノマーを含有することができる。
【００４４】
アニオン性重合性モノマーとしては、例えば、α，β−不飽和カルボン酸、ビニル基を有するスルホン酸系モノマーなどの有機酸系モノマーが挙げられる。
【００４５】
α，β−不飽和カルボン酸としては、例えば、アクリル酸、メタクリル酸、クロトン酸などのα，β−不飽和モノカルボン酸系モノマー、例えば、マレイン酸、フマル酸、イタコン酸、シトラコン酸などのα，β−不飽和ジカルボン酸系モノマーなどが挙げられる。
【００４６】
ビニル基を有するスルホン酸系モノマーとしては、例えば、ビニルスルホン酸、スチレンスルホン酸、２−アクリルアミド−２−メチルプロパンスルホン酸などが挙げられる。
【００４７】
また、アニオン性共重合性モノマーとして、上記の有機酸系モノマーのナトリウム塩、カリウム塩、アンモニウム塩などの塩も用いることができる。
【００４８】
これらアニオン性重合性モノマーは、単独使用または２種類以上併用することができる。
【００４９】
アニオン性重合性モノマーとして、好ましくは、有機酸系モノマー、より好ましくは、α，β−不飽和カルボン酸、さらに好ましくは、イタコン酸、アクリル酸が挙げられる。
【００５０】
重合成分がアニオン性重合性モノマーを含有する場合、その含有割合は、重合成分の総モルに対して、例えば、０．１モル％以上、好ましくは、０．５モル％以上であり、例えば、２０モル％以下、好ましくは、１０モル％以下である。
【００５１】
重合成分が、アニオン性重合性モノマーを含んでいる場合には、その重合成分から得られる（メタ）アクリルアミド系ポリマーを紙の製造に用いた場合に、より良好に紙力増強できるとともに、紙製品中の（メタ）アクリルアミドの含有量を低減することができる。
【００５２】
また、重合成分は、任意成分として、窒素を含有する架橋性モノマーを含有することができる。
【００５３】
窒素を含有する架橋性モノマーは、１分子中に１つ以上の窒素原子を含有する架橋性モノマーであり、例えば、アミド基を含有する架橋性モノマー、イミド基を含有する架橋性モノマーが挙げられる。
【００５４】
アミド基を含有する架橋性モノマーとしては、例えば、メチレンビス（メタ）アクリルアミド、エチレンビス（メタ）アクリルアミド、アリル（メタ）アクリルアミド、Ｎ一置換アクリルアミド系モノマー（例えば、Ｎ，Ｎ’一ジメチルアクリルアミド、ダイアセトンアクリルアミド、イソプロピルアクリルアミド）、トリアクリルホルマールなどが挙げられる。
【００５５】
イミド基を含有する架橋性モノマーとしては、例えば、ジアクリロイルイミドなどが挙げられる。
【００５６】
これら窒素を含有する架橋性モノマーは、単独使用または２種類以上併用することができる。
【００５７】
重合成分が窒素を含有する架橋性モノマーを含有する場合、その含有割合は、重合成分の総モルに対して、例えば、０．０１モル％以上、好ましくは、０．０２モル％以上、より好ましくは、０．１モル％以上、さらに好ましくは、０．５モル％以上であり、例えば、２０モル％以下、好ましくは、１０モル％以下、より好ましくは、５モル％以下、さらに好ましくは、１モル％以下である。
【００５８】
また、重合成分は、任意成分として、その他の重合性モノマー（（メタ）アクリルアミド、３級アミノ系モノマー、（メタ）アリルスルホン酸塩、４級アンモニウム系モノマー、アニオン性重合性モノマーおよび窒素を含有する架橋性モノマーを除く重合性モノマー）を含有することができる。
【００５９】
その他の重合性モノマーとしては、例えば、非イオン性共重合性モノマーが挙げられる。
【００６０】
非イオン性共重合性モノマーとしては、例えば、アルキル（メタ）アクリレート、ヒドロキシアルキル（メタ）アクリレート、ジアセトンアクリルアミド、スチレン、α一メチルスチレン、ポリアルキレングリコール（メタ）アクリレート、グリセロールモノ（メタ）アクリレート、ビニルピロリドン、ビニルオキサゾリン、酢酸ビニル、アクリロイルモルホリン、アクリルニトリルなどが挙げられ、好ましくは、アルキル（メタ）アクリレート、ヒドロキシアルキル（メタ）アクリレートが挙げられる。
【００６１】
アルキル（メタ）アクリレートとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、ペンチル（メタ）アクリレート、ネオペンチル（メタ）アクリレート、イソアミル（メタ）アクリレート、ヘキシル（メタ）アクリレート、へプチル（メタ）アクリレート、オクチル（メタ）アクリレート、イソオクチル（メタ）アクリレート、２−エチルヘキシル（メタ）アクリレート、ノニル（メタ）アクリレート、イソノニル（メタ）アクリレート、デシル（メタ）アクリレート、ドデシル（メタ）アクリレート、トリデシル（メタ）アクリレート、テトラデシル（メタ）アクリレート、１−メチルトリデシル（メタ）アクリレート、ヘキサデシル（メタ）アクリレート、オクタデシル（メタ）アクリレート（ステアリル（メタ）アクリレート）、イソステアリル（メタ）アクリレート、エイコシル（メタ）アクリレート、ドコシル（メタ）アクリレート（ベヘニル（メタ）アクリレート）、テトラコシル（メタ）アクリレート、トリアコンチル（メタ）アクリレート、シクロヘキシル（メタ）アクリレートなどの炭素数１〜３０の直鎖状、分岐状または環状アルキルの（メタ）アクリレートモノマーなどが挙げられる。
【００６２】
ヒドロキシアルキル（メタ）アクリレートとしては、例えば、２−ヒドロキシエチル（メタ）アクリレート、２−ヒドロキシプロピル（メタ）アクリレートなどが挙げられる。
【００６３】
重合成分が非イオン性共重合性モノマーを含有する場合、その含有割合は、重合成分の総モルに対して、例えば、０．１モル％以上、好ましくは、１モル％以上であり、例えば、２０モル％以下、好ましくは、１０モル％以下である。
【００６４】
さらに、その他の共重合性モノマーとしては、窒素を含有しない架橋性モノマーが挙げられる。
【００６５】
窒素を含有しない架橋性モノマーは、１分子中に窒素原子を含有しない架橋性モノマーであり、例えば、アミド基およびイミド基を含有しない架橋性モノマーが挙げられる。
【００６６】
より具体的には、窒素を含有しない架橋性モノマーとしては、例えば、窒素不含有二官能性架橋剤（例えば、ジビニルベンゼン、エチレングリコールジ（メタ）アクリレートジエチレングリコールジ（メタ）アクリレート、トリエチレングリコールジ（メタ）アクリレート、アリル（メタ）アクリレートなど）、窒素不含有多官能性架橋剤（例えば、トリアクリル酸ペンタエリスリトール、トリメチロールプロパンアクリレート、テトラアリルオキシエタンなど）などが挙げられる。
【００６７】
これら窒素を含有しない架橋性モノマーは、単独使用または２種類以上併用することができる。
【００６８】
重合成分が窒素を含有しない架橋性モノマーを含有する場合、その含有割合は、重合成分の総モルに対して、例えば、０．００１モル％以上、好ましくは、０．０１モル％以上であり、例えば、１０モル％以下、好ましくは、５モル％以下である。
【００６９】
その他の重合性モノマーは、単独使用または２種類以上併用することができる。
【００７０】
重合成分が、その他の重合性モノマーを含んでいる場合には、その重合成分から得られる（メタ）アクリルアミド系ポリマーを紙の製造に用いた場合に、より良好に紙力増強できるとともに、紙製品中の（メタ）アクリルアミドの含有量を低減することができる。
【００７１】
重合成分は、好ましくは、（メタ）アクリルアミドと、３級アミノ系モノマーと、（メタ）アリルスルホン酸塩とを含有し、さらに、４級アンモニウム系モノマー、アニオン性重合性モノマー、窒素を含有する架橋性モノマー、および、その他の重合性モノマー（好ましくは、アルキル（メタ）アクリレート）からなる群から選択される少なくとも１種を含有する。
【００７２】
重合成分として、より好ましくは、（メタ）アクリルアミドと、３級アミノ系モノマーと、（メタ）アリルスルホン酸塩とからなる重合成分、（メタ）アクリルアミドと、３級アミノ系モノマーと、（メタ）アリルスルホン酸塩と、４級アンモニウム系モノマーとからなる重合成分、（メタ）アクリルアミドと、３級アミノ系モノマーと、（メタ）アリルスルホン酸塩と、アニオン性重合性モノマーとからなる重合成分、（メタ）アクリルアミドと、３級アミノ系モノマーと、（メタ）アリルスルホン酸塩と、４級アンモニウム系モノマーと、アニオン性重合性モノマーとからなる重合成分が挙げられる。
【００７３】
そして、この（メタ）アクリルアミド系ポリマー製紙用添加剤の製造方法では、上記の重合成分を、まず、（メタ）アクリルアミドを含有する第１重合成分（重合成分の一部）と、３級アミノ系モノマーを含有する第２重合成分（重合成分の残部）とに分ける。
【００７４】
第１重合成分は、重合成分の総量（第１重合成分と第２重合成分との合計量）に対して、例えば、１モル％以上、好ましくは、３モル％以上であり、例えば、９９．５モル％以下、好ましくは、９９モル％以下である。
【００７５】
また、第２重合成分は、重合成分の総量（第１重合成分と第２重合成分との合計量）に対して、例えば、０．５モル％以上、好ましくは、１モル％以上であり、例えば、９９モル％以下、好ましくは、９７モル％以下、より好ましくは、５０モル％以下、さらに好ましくは、３０モル％以下である。
【００７６】
また、第１重合成分は、（メタ）アクリルアミドを必須成分として含有する。
【００７７】
第１重合成分において、（メタ）アクリルアミドの含有割合は、第１重合成分の総量に対して、例えば、１モル％以上、好ましくは、３モル％以上であり、例えば、１００モル％以下、好ましくは、９９．５モル％以下、より好ましくは、９９モル％以下である。
【００７８】
また、第１重合成分は、３級アミノ系モノマーを含有していないか、または、３級アミノ系モノマーの含有量が微量である。
【００７９】
第１重合成分中の３級アミノ系モノマーの含有量は、紙製品中の（メタ）アクリルアミドの含有量の低減の観点から、第１重合成分中の（メタ）アクリルアミド１００モルに対して、０．１モル以下、好ましくは、０．０１モル以下、さらに好ましくは、０モルである。
【００８０】
すなわち、第１重合成分は、好ましくは、３級アミノ系モノマーを含有しない。なお、以下において、第１重合成分が３級アミノ系モノマーを含有していない処方を説明する。
【００８１】
また、第２重合成分は、重合成分から上記の第１重合成分を除いた残部であり、３級アミノ系モノマーを必須成分として含有する。
【００８２】
第２重合成分において、３級アミノ系モノマーの含有割合は、第２重合成分の総量に対して、例えば、０．５モル％以上、好ましくは、０．１モル％以上であり、例えば、１００モル％以下、好ましくは、９５モル％以下、より好ましくは、９０モル％以下である。
【００８３】
また、第２重合成分は、（メタ）アクリルアミドを含有していないか、または、（メタ）アクリルアミドをわずかに含有している。
【００８４】
第２重合成分中の（メタ）アクリルアミドの含有量は、紙製品中の（メタ）アクリルアミドの含有量の低減の観点から、第２重合成分中の３級アミノ系モノマー１００モルに対して、１．０モル以下、好ましくは、０．１モル以下、さらに好ましくは、０モルである。
【００８５】
すなわち、第２重合成分は、好ましくは、（メタ）アクリルアミドを含有しない。なお、以下において、第２重合成分が（メタ）アクリルアミドを含有していない処方を説明する。
【００８６】
なお、上記した重合成分のうち、（メタ）アクリルアミドおよび３級アミノ系モノマー以外の重合成分は、第１重合成分に含有されていてもよく、また、第２重合成分に含有されていてもよく、さらには、それら両方に含有されていてもよい。
【００８７】
具体的には、重合成分に必須成分として含まれる（メタ）アリルスルホン酸塩は、第１重合成分に含有されていてもよく、また、第２重合成分に含有されていてもよく、さらには、それら両方に含有されていてもよい。すなわち、第１重合成分および／または第２重合成分が、（メタ）アリルスルホン酸塩を含有する。
【００８８】
好ましくは、（メタ）アリルスルホン酸塩は、第１重合成分のみに含有されるか、または、第１重合成分および第２重合成分の両方に含有される。
【００８９】
なお、第１重合成分中の（メタ）アリルスルホン酸塩の含有割合、および、第２重合成分中の（メタ）アリルスルホン酸塩の含有割合は、目的および用途に応じて、適宜設定される。
【００９０】
また、重合成分中の各任意成分は、第１重合成分に含有されていてもよく、また、第２重合成分に含有されていてもよく、さらには、それら両方に含有されていてもよい。
【００９１】
より具体的には、重合成分が、任意成分としての４級アンモニウム系モノマーを含有する場合、４級アンモニウム系モノマーは、第１重合成分に含有されていてもよく、また、第２重合成分に含有されていてもよく、さらには、それら両方に含有されていてもよい。好ましくは、４級アンモニウム系モノマーは、第１重合成分に含有される。
【００９２】
また、重合成分が、任意成分としてのアニオン性重合性モノマーを含有する場合、アニオン性重合性モノマーは、第１重合成分に含有されていてもよく、また、第２重合成分に含有されていてもよく、さらには、それら両方に含有されていてもよい。好ましくは、アニオン性重合性モノマーは、第１重合成分に含有される。
【００９３】
また、例えば、重合成分が、任意成分としての窒素含有架橋性モノマーを含有する場合、窒素含有架橋性モノマーは、第１重合成分に含有されていてもよく、また、第２重合成分に含有されていてもよく、さらには、それら両方に含有されていてもよい。好ましくは、窒素含有架橋性モノマーは、第２重合成分に含有される。
【００９４】
換言すれば、好ましくは、第２重合成分が、窒素含有架橋性モノマーを含有する。また、好ましくは、第１重合成分は、窒素含有架橋性モノマーを含有していないか、または、窒素含有架橋性モノマーの含有量が微量である。
【００９５】
第１重合成分中の窒素含有架橋性モノマーの含有量は、紙製品中の（メタ）アクリルアミドの含有量の低減の観点から、第１重合成分中の（メタ）アクリルアミド１００モルに対して、例えば、０．１モル以下、好ましくは、０．０１モル以下、さらに好ましくは、０モルである。
【００９６】
また、例えば、重合成分が、任意成分としてのその他の重合性モノマーを含有する場合、その他の重合性モノマーは、第１重合成分に含有されていてもよく、また、第２重合成分に含有されていてもよく、さらには、それら両方に含有されていてもよい。好ましくは、その他の重合性モノマーは、第１重合成分に含有される。
【００９７】
以下において、重合成分が、必須成分として（メタ）アクリルアミド、３級アミノ系モノマーおよび（メタ）アリルスルホン酸塩を含有し、さらに、任意成分としての４級アンモニウム系モノマーを含有する場合について、さらに詳しく説明する。
【００９８】
この場合、第１重合成分および第２重合成分に対する各モノマーの含有種類および含有割合（モノマーの内訳）は、以下のパターンのいずれであってもよい。
【００９９】
【表１】
0006402289.tif 000002
【０１００】
なお、表中において、「第１」は第１重合成分を示し、「第２」は第２重合成分を示す。また、「ＡＭ」は（メタ）アクリルアミドを示し、「３級」は３級アミノ系モノマーを示し、「４級」は４級アンモニウム系モノマーを示し、「Ｓａｌｔ」は（メタ）アリルスルホン酸塩を示す、また、「○」は配合することを示し、「−」は配合しないことを示す（以下同様。）。
【０１０１】
一例を説明すると、上記の表１において、パターン１は、第１重合成分が（メタ）アクリルアミド、４級アンモニウム系モノマーおよび（メタ）アリルスルホン酸塩からなり、第２重合成分が、３級アミノ系モノマーからなる処方を示す。また、パターン２は、第１重合成分が（メタ）アクリルアミドおよび４級アンモニウム系モノマーからなり、第２重合成分が、３級アミノ系モノマーおよび（メタ）アリルスルホン酸塩からなる処方を示す。
【０１０２】
そして、この方法では、まず、第１重合成分（重合成分の一部）のみを重合させ、第１重合成分の重合体（第１重合体）を得る（第１重合工程）。
【０１０３】
第１重合工程において、第１重合成分を重合させるには、例えば、所定の反応容器に、第１重合成分、重合開始剤および溶剤を仕込み、反応させる。なお、この方法では、第１重合成分は、一括投入してもよいが、複数回に分けて分割投入してもよい。また、重合開始剤の一部または全部を反応容器中に滴下しながら、反応を進行させることもできる。
【０１０４】
重合開始剤としては、例えば、ラジカル重合開始剤が挙げられ、具体的には、パーオキサイド系化合物、スルフィド類、スルフィン類、スルフィン酸類などが挙げられ、さらに好ましくは、パーオキサイド系化合物が挙げられる。なお、パーオキサイド系化合物は、還元剤と併用し、レドックス系重合開始剤として使用してもよい。
【０１０５】
パーオキサイド系化合物としては、例えば、有機過酸化物、無機過酸化物などが挙げられ、好ましくは、無機過酸化物が挙げられる。
【０１０６】
有機過酸化物としては、例えば、ベンゾイルパーオキサイド、ラウロイルパーオキサイド、アセチルパーオキサイド、カプリエルパーオキサイド、２，４−ジクロルベンゾイルパーオキサイド、イソブチルパーオキサイド、アセチルシクロヘキシルスルホニルパーオキサイド、ｔ−ブチルパーオキシビパレート、ｔ−ブチルパーオキシ−２−エチルヘキサノエート、１，１−ジ−ｔ−ブチルパーオキシシクロヘキサン、１，１−ジ−ｔ−ブチルパーオキシ−３，３，５−トリメチルシクロヘキサン、１，１−ジ−ｔ−ヘキシルパーオキシ−３，３，５−トリメチルシクロヘキサン、イソプロピルパーオキシジカーボネート、イソブチルパーオキシジカーボネート、ｓ−ブチルパーオキシジカーボネート、ｎ−ブチルパーオキシジカーボネート、２−エチルヘキシルパーオキシジカーボネート、ビス（４−ｔ−ブチルシクロヘキシル）パーオキシジカーボネート、ｔ−アミルパーオキシ−２−エチルヘキサエノート、１，１，３，３−テトラメチルブチルパーオキシ−エチルヘキサノエート、１，１，２−トリメチルプロピルパーオキシ−２−エチルヘキサノエート、ｔ−ブチルパーオキシイソプロピルモノカーボネート、ｔ−アミルパーオキシイソプロピルモノカーボネート、ｔ−ブチルパーオキシ−２−エチルヘキシルカーボネート、ｔ−ブチルパーオキシアリルカーボネート、ｔ−ブチルパーオキシイソプロピルカーボネート、１，１，３，３−テトラメチルブチルパーオキシイソプロピルモノカーボネート、１，１，２−トリメチルプロピルパーオキシイソプロピルモノカーボネート、１，１，３，３−テトラメチルブチルパーオキシイソノナエート、１，１，２−トリメチルプロピルパーオキシ−イソノナエート、ｔ−ブチルパーオキシベンゾエートなどが挙げられる。
【０１０７】
無機過酸化物としては、例えば、過硫酸ナトリウム、過硫酸カリウム、過硫酸アンモニウムなどの過硫酸塩、過酸化水素、過マンガン酸カリウム、臭素酸ナトリウム、臭素酸カリウムなどの臭素酸塩、過ホウ素酸ナトリウム、過ホウ素酸カリウム、過ホウ素酸アンモニウムなどの過ホウ素酸塩、過炭酸ナトリウム、過炭酸カリウム、過炭酸アンモニウムなどの過炭酸塩、過リン酸ナトリウム、過リン酸カリウム、過リン酸アンモニウムなどの過リン酸塩などが挙げられ、好ましくは、過硫酸塩が挙げられ、より好ましくは、過硫酸カリウム、過硫酸アンモニウムが挙げられ、さらに好ましくは、過硫酸アンモニウムが挙げられる。
【０１０８】
これら重合開始剤は、単独使用または、２種類以上併用することができる。
【０１０９】
また、重合開始剤としては、アゾ系化合物を用いることもできる。
【０１１０】
アゾ系化合物としては、例えば、２，２’−アゾビスイソブチロニトリル、２，２’−アゾビス（２−メチルプロピオンアミジン）およびその塩などが挙げられる。
【０１１１】
重合開始剤として、好ましくは、無機過酸化物が挙げられ、より好ましくは、過硫酸塩が挙げられ、さらに好ましくは、過硫酸アンモニウムが挙げられる。
【０１１２】
重合開始剤として過硫酸塩を用いることによって、すなわち、第１重合成分を過硫酸塩の存在下において共重合させることによって、取扱い性に優れた製紙薬品を提供することができる。
【０１１３】
重合開始剤の配合割合は、第１重合成分の総量１００質量部に対して、例えば、０．０１質量部以上、好ましくは、０．０５質量部以上であり、例えば、１０質量部以下、好ましくは、５質量部以下である。
【０１１４】
溶剤としては、例えば、水、例えば、アセトン、メチルエチルケトンなどのケトン系溶剤、例えば、メタノール、エタノール、プロパノール、イソプロパノール、ブタノールなどの１価アルコール系溶剤、例えば、エチレングリコールモノエチルエーテル、プロピレングリコールモノメチルエーテルなどのグリコールエーテル系溶剤、例えば、プロピレングリコールモノメチルエーテルアセテートなどのエステルエーテル系溶剤のような、水と混和可能な溶剤が挙げられる。なお、溶剤として水道水が用いられる場合には、キレート剤（エチレンジアミン四酢酸など）を適宜の割合で配合し、金属を除去することもできる。
【０１１５】
これら溶剤は、単独使用または２種類以上併用することができる。
【０１１６】
溶剤として、好ましくは、水が挙げられる。
【０１１７】
溶剤として水を用いる場合、（メタ）アクリルアミド系ポリマーは、その水溶液として得られる。なお、水以外の溶剤を用いる場合には、（メタ）アクリルアミド系ポリマーは、その分散液として得られる。
【０１１８】
溶剤として水を用いて得られる（メタ）アクリルアミド系ポリマーの水溶液は、紙の製造に用いた場合の紙製品中の（メタ）アクリルアミドの含有量を、より良好に低減することができる。
【０１１９】
溶剤の配合割合は、特に制限されず、目的および用途に応じて、適宜設定される。
【０１２０】
また、この方法では、上記の第１重合成分、重合開始剤および溶剤とともに、さらに、連鎖移動剤（（メタ）アリルスルホン酸塩を除く）を適宜配合することができる。
【０１２１】
連鎖移動剤としては、例えば、イソプロピルアルコール、例えば、メルカプト類（例えば、メルカプトエタノール、チオ尿素、チオグリコール酸、メルカプトプロピオン酸、チオサリチル酸、チオ乳酸、アミノエタンチオール、チオグリセロール、チオリンゴ酸など）などが挙げられる。
【０１２２】
これら連鎖移動剤は、単独使用または２種類以上併用することができる。
【０１２３】
これらの連鎖移動剤の配合割合は、第１重合成分の総モル数に対して、例えば、０．０５モル％以上、好ましくは、０．１モル％以上であり、例えば、１０モル％以下、好ましくは、５モル％以下である。
【０１２４】
第１重合工程における重合条件は、第１重合成分、重合開始剤、溶剤などの種類によって異なるが、重合温度が、例えば、３０℃以上、好ましくは、５０℃以上であり、例えば、１００℃以下、好ましくは、９５℃以下である。
【０１２５】
また、重合時間は、例えば、０．５時間以上、好ましくは、１時間以上であり、例えば、２４時間以下、好ましくは、１２時間以下である。
【０１２６】
重合時における反応溶液のｐＨは、例えば、１以上、好ましくは、２以上であり、また、例えば、６以下、好ましくは、５以下である。なお、ｐＨは、塩酸、硫酸、リン酸などの公知の酸を添加することにより調整することができる。
【０１２７】
そして、このような重合反応によって、第１重合体を含む溶液を得ることができる。
【０１２８】
なお、第１重合工程では、必要に応じて、公知の重合停止剤（例えば、亜硫酸ナトリウムなど）の添加によって、重合反応を停止させることができる。好ましくは、重合反応を停止させることなく、第１重合工程の後、得られた溶液（第１重合体を含む溶液）を、そのまま後述の第２重合工程に供する。
【０１２９】
また、第１重合工程で得られる溶液は、未反応の（メタ）アクリルアミドを含有していないか、第１重合成分の含有量が微量であることが好ましい。
【０１３０】
第１重合工程で得られる溶液中の、未反応の（メタ）アクリルアミドの含有割合は、第１重合体に対して、０．１モル％以下、好ましくは、０．０１モル％以下、とりわけ好ましくは、０モル％である。すなわち、第１重合工程で得られる溶液は、未反応の（メタ）アクリルアミドを含有しないことが好ましい。
【０１３１】
なお、未反応の（メタ）アクリルアミドの含有量は、後述する実施例に準拠して測定することができる。また、必要に応じて、第１重合工程で得られる溶液を、蒸留、抽出などの公知の方法で精製処理することにより、未反応の（メタ）アクリルアミドの含有量を低減することもできる。
【０１３２】
次いで、この方法では、上記の第１重合工程で得られた第１重合体の存在下において、上記の第２重合成分を重合させて、（メタ）アクリルアミド系ポリマーを得る（第２重合工程）。
【０１３３】
第２重合成分を重合させるには、例えば、上記の第１重合工程で得られた溶液（第１重合体を含む。）に、第２重合成分を添加して、反応させる。また、必要に応じて、上記の重合開始剤、上記の溶剤、上記の連鎖移動剤などを、さらに添加することもできる。
【０１３４】
なお、この方法では、第２重合成分は、一括投入してもよいが、複数回に分けて分割投入してもよい。
【０１３５】
第２重合工程における重合条件は、第２重合成分の種類によって異なるが、重合温度が、例えば、３０℃以上、好ましくは、５０℃以上であり、例えば、１００℃以下、好ましくは、９５℃以下である。
【０１３６】
また、重合時間は、例えば、０．５時間以上、好ましくは、１時間以上であり、例えば、２４時間以下、好ましくは、１２時間以下である。
【０１３７】
重合時における反応溶液のｐＨは、例えば、１以上、好ましくは、２以上であり、また、例えば、６以下、好ましくは、５以下である。なお、ｐＨは、塩酸、硫酸、リン酸などの公知の酸を添加することにより調整することができる。
【０１３８】
また、第２重合工程における重合反応は、通常、公知の重合停止剤（例えば、亜硫酸ナトリウムなど）の添加によって、停止される。
【０１３９】
そして、このような重合反応によって、（メタ）アクリルアミド系ポリマーの溶液（好ましくは、水溶液）として、（メタ）アクリルアミド系ポリマー製紙用添加剤を得ることができる。
【０１４０】
（メタ）アクリルアミド系ポリマー製紙用添加剤において、（メタ）アクリルアミド系ポリマーの濃度は、例えば、１０質量％以上、好ましくは、２０質量％以上、また、例えば、５０質量％以下、好ましくは、４５質量％以下である。
【０１４１】
また、（メタ）アクリルアミド系ポリマーの重量平均分子量は、例えば、１５０万以上、好ましくは、３００万以上であり、例えば、１５００万以下、好ましくは、１０００万以下である。
【０１４２】
なお、（メタ）アクリルアミド系ポリマーの重量平均分子量は、例えば、重合成分の種類、配合量などによって、適宜調整することができる。
【０１４３】
また、重量平均分子量の測定方法は、後述する実施例に準拠する。
【０１４４】
また、（メタ）アクリルアミド系ポリマーの溶液の粘度（不揮発分（固形分）２０質量％（２５℃））は、例えば、１００ｍＰ・ｓ以上、好ましくは、１０００ｍＰ・ｓ以上であり、また、例えば、５００００ｍＰ・ｓ以下、好ましくは、２００００ｍＰ・ｓ以下である。
【０１４５】
なお、粘度の測定方法は、後述する実施例に準拠する。
【０１４６】
そして、上記の（メタ）アクリルアミド系ポリマー製紙用添加剤の製造方法では、第１重合工程では、（メタ）アクリルアミドが重合し、３級アミノ系モノマーがほとんど（または、全く）重合しない。一方、第２重合工程では、（メタ）アクリルアミドがほとんど（または、全く）存在しない環境下において、３級アミノ系モノマーが重合する。
【０１４７】
そのため、このような（メタ）アクリルアミド系ポリマー製紙用添加剤の製造方法によれば、紙の製造に用いた場合に、製紙用添加剤としての性能を維持しながら、得られる紙製品中の（メタ）アクリルアミドの含有量を低減することができる（メタ）アクリルアミド系ポリマー製紙用添加剤を、良好に製造することができる。
【０１４８】
また、上記の方法で得られる（メタ）アクリルアミド系ポリマー製紙用添加剤によれば、紙の製造に用いた場合に、製紙用添加剤としての性能を維持しながら、得られる紙製品中の（メタ）アクリルアミドの含有量を低減することができる。
【０１４９】
また、上記した方法では、第１重合工程において第１重合成分を１段階で重合させ、その後、第２重合工程において第２重合成分を１段階で重合させているが、第１重合工程および／または第２重合工程において、重合成分を多段階重合させることができる。
【０１５０】
好ましくは、第１重合工程において第１重合成分を多段階重合させるか、および／または、第２重合工程において第２重合成分を多段階重合させる。
【０１５１】
第１重合成分を多段階重合させる場合、その段階数は特に制限されないが、例えば、２段階以上であり、例えば、４段階以下、好ましくは、３段階以下、とりわけ好ましくは、２段階である。
【０１５２】
また、第２重合成分を多段階重合させる場合、その段階数は特に制限されないが、例えば、２段階以上であり、例えば、４段階以下、好ましくは、３段階以下、とりわけ好ましくは、２段階である。
【０１５３】
とりわけ好ましくは、第１重合工程において、第１重合成分を多段階重合（好ましくは２段階重合させ）、第２重合工程では、第２重合工程を多段階重合させることなく、１段階重合させる。
【０１５４】
第１重合成分を２段階重合させ、第２重合成分を１段階重合させる場合には、全体として、重合成分を、３段階（以下、段階Ａ、段階Ｂおよび段階Ｃの３段階とする。）で重合させる。
【０１５５】
このような場合、例えば、第１重合成分を２つに分ける（以下、一方を第１重合成分Ａとし、他方を第１重合成分Ｂとする。）。
【０１５６】
このとき、第１重合成分Ａおよび第１重合成分Ｂにおける各モノマーの含有種類および含有割合（モノマーの内訳）は、互いに同一であってもよく、また、それぞれ異なっていてもよい。
【０１５７】
より具体的には、例えば、上記表１に記載のパターン１では、第１重合成分は、（メタ）アクリルアミドの他、４級アンモニウム系モノマーおよび（メタ）アリルスルホン酸塩を含有している。この第１重合成分を、第１重合成分Ａおよび第１重合成分Ｂに分割する場合、４級アンモニウム系モノマーおよび（メタ）アリルスルホン酸塩は、第１重合成分Ａおよび第１重合成分Ｂの少なくともいずれか一方に含有されていればよく、また、第１重合成分Ａおよび第１重合成分Ｂの両方に含有されていてもよい。
【０１５８】
このような場合、上記表１に記載のパターン１〜９は、下記表２〜１０に示す通り、更にパターン分けされる。
【０１５９】
なお、以下において、「第１−Ａ」は第１重合成分Ａを示し、また、「第１−Ｂ」は第１重合成分Ｂを示す。
【０１６０】
【表２】
0006402289.tif 000003
【０１６１】
【表３】
0006402289.tif 000004
【０１６２】
【表４】
0006402289.tif 000005
【０１６３】
【表５】
0006402289.tif 000006
【０１６４】
【表６】
0006402289.tif 000007
【０１６５】
【表７】
0006402289.tif 000008
【０１６６】
【表８】
0006402289.tif 000009
【０１６７】
【表９】
0006402289.tif 000010
【０１６８】
【表１０】
0006402289.tif 000011
【０１６９】
さらに、重合成分は、表２〜１０に記載されていないモノマー（（メタ）アクリルアミド、３級アミノ系モノマー、（メタ）アリルスルホン酸塩および４級アンモニウム系モノマーを除くモノマー）を含有することもできる。より具体的には、例えば、重合成分は、アニオン性重合性モノマーなどを含有することができる。
【０１７０】
このような場合、アニオン性重合性モノマーは、第１重合成分に含有されていてもよく、また、第２重合成分に含有されていてもよく、さらには、それらの両方に含有されていてもよい。
【０１７１】
また、第１重合成分が多段重合される場合、アニオン性重合性モノマーは、そのいずれの段階の重合成分に含有されていてもよい。
【０１７２】
より具体的には、第１重合工程において第１重合成分が２段階重合され、第２重合工程において第２重合成分が１段階重合される場合、アニオン性重合性モノマーは、第１重合成分（第１重合成分Ａ、第１重合成分Ｂ）および第２重合成分のいずれの重合成分に含有されていてもよく、また、複数の重合成分に含有されていてもよい。
【０１７３】
一例を挙げて説明すると、上記表２に記載されるパターン１（１）において、重合成分が、さらにアニオン性重合性モノマーを含有する場合、表１１に示すように、第１重合成分（第１重合成分Ａ、第１重合成分Ｂ）および第２重合成分のいずれの重合成分にアニオン性重合性モノマーが添加されていてもよい。
【０１７４】
なお、表１１において、「アニオン」とは、アニオン性重合性モノマーを示す。また、詳述しないが、その他のパターンについても同様である。
【０１７５】
【表１１】
0006402289.tif 000012
【０１７６】
そして、この方法では、まず、上記した第１重合工程と同じ方法で、第１重合成分Ａを重合させる（第１重合工程Ａ）。
【０１７７】
第１重合工程Ａにおける重合条件は、重合温度が、例えば、３０℃以上、好ましくは、５０℃以上であり、例えば、１００℃以下、好ましくは、９５℃以下である。
【０１７８】
また、重合時間は、例えば、１分以上、好ましくは、３分以上であり、例えば、１２時間以下、好ましくは、６時間以下である。
【０１７９】
なお、第１重合工程Ａでは、必要に応じて、公知の重合停止剤（例えば、亜硫酸ナトリウムなど）の添加によって、重合反応を停止させることができる。好ましくは、重合反応を停止させることなく、第１重合工程Ａの後、得られた溶液を、そのまま後述の第１重合工程Ｂに供する。
【０１８０】
次いで、第１重合工程Ａで得られた溶液に、第１重合成分Ｂを添加して、反応させる（第１重合工程Ｂ）。
【０１８１】
第１重合工程Ｂにおける重合条件は、重合温度が、例えば、３０℃以上、好ましくは、５０℃以上であり、例えば、１００℃以下、好ましくは、９５℃以下である。
【０１８２】
また、重合時間は、例えば、１分以上、好ましくは、３分以上であり、例えば、１２時間以下、好ましくは、６時間以下である。
【０１８３】
そして、このような重合反応によって、第１重合体を含む溶液（好ましくは、水溶液）を得ることができる。
【０１８４】
その後、この方法では、第１重合工程Ｂで得られた溶液（第１重合体を含む溶液）に、第２重合成分（以下、第２重合成分Ｃ）を添加して、反応させる（第２重合工程Ｃ）。
【０１８５】
第２重合工程における重合条件は、重合温度が、例えば、３０℃以上、好ましくは、５０℃以上であり、例えば、１００℃以下、好ましくは、９５℃以下である。
【０１８６】
また、重合時間は、例えば、０．５時間以上、好ましくは、１時間以上であり、例えば、２４時間以下、好ましくは、１２時間以下である。
【０１８７】
また、第２重合工程における重合反応は、通常、公知の重合停止剤（例えば、亜硫酸ナトリウムなど）の添加によって、停止される。
【０１８８】
これにより、第２重合体としての（メタ）アクリルアミド系ポリマーの溶液（好ましくは、水溶液）を得ることができる。
【０１８９】
このように、第１重合工程および／または第２重合工程（好ましくは、第１重合工程）において、重合成分を多段階重合させれば、得られる（メタ）アクリルアミド系ポリマーの分子構造を所望の傾向にコントロールすることができ、より良好に紙力を増強できる（メタ）アクリルアミド系ポリマー製紙用添加剤や、より良好に歩留まりを向上できる（メタ）アクリルアミド系ポリマー製紙用添加剤を得ることができる。
【０１９０】
また、上記した説明では、重合成分を、（メタ）アクリルアミドを含有する第１重合成分と、３級アミノ系モノマーを含有する第２重合成分との２つに分けて用いたが、例えば、（メタ）アクリルアミドおよび３級アミノ系モノマーのいずれも含有しない第３重合成分を用いることもできる。
【０１９１】
この場合、重合成分は、（メタ）アクリルアミドを少なくとも含有する第１重合成分と、３級アミノ系モノマーを少なくとも含有する第２重合成分と、（メタ）アクリルアミドおよび３級アミノ系モノマーをいずれも含有しない第３重合成分とに分けて用いられる。
【０１９２】
この場合、第３重合成分は、（メタ）アクリルアミドおよび３級アミノ系モノマーを含有することなく、（メタ）アリルスルホン酸塩および／または任意成分（例えば、４級アンモニウム系モノマー、アニオン性重合性モノマー、窒素を含有する架橋性モノマー、その他の重合性モノマーなど）を含有する。
【０１９３】
なお、第３重合成分は、例えば、第１重合工程の前において重合されてもよく、第１重合工程と第２重合工程との間で重合されてもよく、さらには、第２重合工程の後に重合されてもよい。ただし、第３重合成分が、窒素を含有する架橋性モノマーを含有する場合には、第３重合成分は、好ましくは、第１重合工程よりも後に重合される。
【０１９４】
そして、上記の（メタ）アクリルアミド系ポリマー製紙用添加剤の製造方法でも、第１重合工程では、（メタ）アクリルアミドが重合し、３級アミノ系モノマーがほとんど（または、全く）重合しない。一方、第２重合工程では、（メタ）アクリルアミドがほとんど（または、全く）存在しない環境下において、３級アミノ系モノマーが重合する。
【０１９５】
そのため、このような（メタ）アクリルアミド系ポリマー製紙用添加剤の製造方法でも、紙の製造に用いた場合に、製紙用添加剤としての性能を維持しながら、得られる紙製品中の（メタ）アクリルアミドの含有量を低減することができる（メタ）アクリルアミド系ポリマー製紙用添加剤を、良好に製造することができる。
【０１９６】
また、このような方法で得られる（メタ）アクリルアミド系ポリマー製紙用添加剤によれば、紙の製造に用いた場合に、製紙用添加剤としての性能を維持しながら、得られる紙製品中の（メタ）アクリルアミドの含有量を低減することができる。
【０１９７】
より具体的には、上記の（メタ）アクリルアミド系ポリマー製紙用添加剤をパルプスラリーに添加し、湿式抄造することにより紙が製造される。湿式抄造の方法は特に制限されることなく公知の方法を採用でき、硫酸アルミニウムを定着剤とする酸性紙、炭酸カルシウムを填料とする中性紙を問わず、各種抄紙に広く適用できる。また、湿式抄造で得られる紙は、新聞用紙、インクジェット用紙、感熱記録原紙、感圧記録原紙、上質紙、板紙、塗工紙、家庭紙、その他の紙類などが挙げられる。
【０１９８】
（メタ）アクリルアミド系ポリマー製紙用添加剤とパルプスラリーの配合割合は特に制限されないが、パルプスラリー１００質量部に対して、（メタ）アクリルアミド系ポリマー（固形分）が、例えば、０．００１質量部以上、好ましくは、０．００５質量部以上であり、例えば、５．０質量部以下、好ましくは、２．０質量部以下である。
【０１９９】
そして、このようにして得られる紙は、優れた紙力、および／または、優れた歩留まり率を有する。
【０２００】
すなわち、上記の（メタ）アクリルアミド系ポリマー製紙用添加剤は、紙力増強剤および／または歩留まり向上剤として、好適に用いられる。
【０２０１】
また、上記の（メタ）アクリルアミド系ポリマー製紙用添加剤を用いて得られた紙は、（メタ）アクリルアミドの含有量が低減されている。
【０２０２】
具体的には、紙の（メタ）アクリルアミドの含有量は、後述する実施例に準拠して（メタ）アクリルアミドを抽出し、対紙質量あたりの（メタ）アクリルアミド抽出量に換算した値として、例えば、０．２ｐｐｍ以下、好ましくは、０．１ｐｐｍ以下である。
【０２０３】
そのため、このようにして得られた紙は、食品包装紙として、好適に用いられる。
【０２０４】
なお、本発明は、上記したように、（メタ）アクリルアミド系ポリマー製紙用添加剤という物の発明を含んでいる。
【０２０５】
具体的には、本発明は、まず、（メタ）アクリルアミドを少なくとも含有する第１重合成分を重合させ、次いで、得られた重合体の存在下で３級アミノ系モノマーを少なくとも含有する第２重合成分を重合させて得られる、（メタ）アクリルアミド系ポリマー製紙用添加剤を含んでいる。
【０２０６】
この（メタ）アクリルアミド系ポリマー製紙用添加剤は、上記の通り、製造方法によって特定されている。
【０２０７】
しかし、以下に示す通り、（メタ）アクリルアミド系ポリマー製紙用添加剤には、その構造または特性によって、直接特定することが不可能または実際的でない事情が存在する。
【０２０８】
すなわち、（メタ）アクリルアミド系ポリマーは、通常、ラジカル重合により製造される。このようなラジカル重合では、（メタ）アクリルアミド系ポリマーの原料である各モノマー同士がラジカル重合するとともに、重合が進行するに伴って、得られる（メタ）アクリルアミド系ポリマー（オリゴマー）からも水素が引き抜かれ、その（メタ）アクリルアミド系ポリマー（オリゴマー）を起点とした重合反応（ラジカル付加）が開始される。
【０２０９】
さらに、これにより形成される分岐状の（メタ）アクリルアミド系ポリマー（オリゴマー）を起点として、さらに、重合反応（ラジカル付加）が開始される。
【０２１０】
このような重合反応の繰り返しにより、得られる（メタ）アクリルアミド系ポリマーは、複雑かつ多様な分岐構造を有する。さらに、特定の分岐構造が生成した時点で反応が完結するのではなく、ラジカル重合開始剤によってラジカルが発生され続ける限り、不特定多数の分岐鎖を有する（メタ）アクリルアミド系ポリマーがランダムに生成する。
【０２１１】
このような（メタ）アクリルアミド系ポリマーについて、ゲル浸透クロマトグラフィー（ＧＰＣ）や光散乱法などを組み合わせることにより、直鎖構造および／または分岐構造を解析する場合にも、その分岐鎖のおおよその大小の程度が判明するだけであり、構造や特性を特定できるものではない。
【０２１２】
また、分岐鎖が生成するときに反応系に存在する重合成分（モノマー成分）については、配合処方などから判断可能であるが、（メタ）アクリルアミド系ポリマー間でも共有結合がランダムに進行し、複雑な分岐構造が形成されていくため、構造や特性を特定できるものではない。
【０２１３】
以上述べたように、（メタ）アクリルアミド系ポリマー製紙用添加剤は、製造方法によって特定されているが、その構造または特性によって、直接特定することが不可能または実際的でない事情が存在するものである。
【０２１４】
なお、本明細書および請求の範囲において、小数点以下に記載がある数値よりも下位の数値は、いずれも０である。
【０２１５】
より具体的には、本明細書および請求の範囲において、例えば、小数点以下第１位まで数値が記載されている場合（例えば、０．１）、小数点以下第２位以降の数値は、いずれも０であることを示す（例えば、０．１０）。
【実施例】
【０２１６】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。【０２１７】
実施例１
＜第１重合工程（２段階重合）＞
第１重合成分Ａ、第１重合成分Ｂおよび第２重合成分Ｃを、表１２に記載される処方で用意した。【０２１８】
そして、第１重合成分Ａを、濃度が３０質量％になるように水道水で希釈した。【０２１９】
次いで、得られた溶液を５００ｍＬのセパラブルフラスコに仕込んだ。【０２２０】
次いで、その溶液に硫酸を添加し、ｐＨを２．５程度に調整した。【０２２１】
その後、溶液中に窒素を吹き込み続けながら、６０℃で、重合開始剤としての過硫酸アンモニウム（ＡＰＳ）を滴下し、重合させた（第１重合工程Ａ）。【０２２２】
また、重合に伴う昇温によって最高温度に到達してから５分後に、第１重合成分Ｂを６０分かけて滴下し、第１重合成分Ｂの滴下終了から６０分反応させた（第１重合工程Ｂ）。【０２２３】
なお、第１重合工程Ｂで６０分反応させた後、その溶液を一部（１０ｇ）採取した。そして、採取した溶液に重合禁止剤であるハイドロキノンの５％水溶液を１ｇ添加した後、冷蔵庫に入れて強制的に冷却し、重合の進行によるアクリルアミドの消費を停止させた。その後、後述の＜残存アクリルアミド量＞に従って、溶液のアクリルアミドの含有量が０モルであることを確認した。【０２２４】
また、第１重合工程Ｂで６０分反応させた後の溶液に、第２重合成分Ｃを６０分かけて滴下した（第２重合工程Ｃ）。【０２２５】
なお、上記第１重合成分Ａ、第１重合成分Ｂおよび第２重合成分Ｃの滴下中および滴下後に、適度な粘性（５０００ｍＰａ・ｓ程度）となるまで、重合開始剤としての過硫酸アンモニウム（ＡＰＳ）を添加し、８０℃前後で反応を継続させた。【０２２６】
その後、重合停止剤（還元剤）としてのＮａ２ＳＯ３と希釈水とを添加し、冷却することにより、（メタ）アクリルアミド系ポリマーの水溶液を得た。これを、（メタ）アクリルアミド系ポリマー製紙用添加剤とした。【０２２７】
水溶液の固形分濃度は２１．９質量％、粘度は６，０００ｍＰａ・ｓ、ｐＨは４．１０であった。【０２２８】
また、以下の方法で、水溶液の２５℃における粘度、（メタ）アクリルアミド系ポリマーの重量平均分子量（Ｍｗ）を測定した。その結果を表１２に示す。【０２２９】
さらに、以下の方法で、水溶液中に残存する遊離のアクリルアミドの量を、固形分（（メタ）アクリルアミド系ポリマー）の総量に対する割合として求めた。その結果を、表１２に示す。【０２３０】
＜２５℃における粘度の測定＞
Ｂ型粘度計（ローターＮｏ．３、１２ｒｐｍ）（ＴＶＢ−１０型粘度計  東機産業社製）を使用して、２５℃における粘度を、ＪＩＳ  Ｋ  ７１１７−１（１９９９年）に準拠して測定した。【０２３１】
＜ゲルパーミエーションクロマトグラフィーによる重量平均分子量（Ｍｗ）の測定＞
サンプルをｐＨ７のリン酸緩衝液に溶解させ、試料濃度を１．０ｇ／Ｌとして、ゲルパーミエーションクロマトグラフィー（ＧＰＣ）によって測定し、得られたクロマトグラム（チャート）から、サンプルの重量平均分子量（Ｍｗ）を算出した。測定装置及び測定条件を以下に示す。
検出器：品番ＴＤＡ−３０２（Ｖｉｓｃｏｔｅｋ社製）
カラム：品番ＴＳＫｇｅｌ  ＧＭＰＷＸＬ（東ソー社製）
移動相：リン酸緩衝液
カラム流量：０．８ｍＬ／ｍｉｎ
試料濃度：１．０ｇ／Ｌ
注入量：５００μＬ
＜残存アクリルアミド量＞
サンプル溶液に０．１質量％リン酸水溶液を加え５ｍｇ／ｍＬに希釈し、その後、１μｍメンブレンフィルターにてろ過し、測定試料溶液とした。【０２３２】
次いで、アクリルアミド試料（＞９８．０％、東京化成工業）１００ｍｇを電子天秤にて秤量し、１Ｌメスフラスコにて定容した。得られた溶液（アクリルアミド：１００ｍｇ／Ｌ）をメスフラスコおよびホールピペットを用いて、各々１０．０ｍｇ／Ｌ、１．０ｍｇ／Ｌ、０．５ｍｇ／Ｌ、０．１ｍｇ／Ｌ、０．０５ｍｇ／Ｌとなるよう調整し、標準試料を得た。【０２３３】
そして、得られた標準試料を用いて、下記に示した高速液体クロマトグラフ（ＨＰＬＣ）分析機器および測定条件にてアクリルアミドを分析し、絶対検量線法により検量線を得た。【０２３４】
その後、上記で得られた測定試料溶液を用いて、下記に示した高速液体クロマトグラフ（ＨＰＬＣ）分析機器および測定条件にて分析し、検量線から（メタ）アクリルアミド系ポリマーの水溶液中に含まれる残存アクリルアミドの濃度［ｍｇ／Ｌ］を求めた。
装置：高速液体クロマトグラフＣｈｒｏｍａｓｔｅｒ（日立ハイテクノロジーズ社製）
カラム：ＬａＣｈｒｏｍ  Ｃ１８−ＡＱ（５μｍ）（日立ハイテクノロジーズ社製）
ガードカラム：ＬａＣｈｒｏｍ  Ｃ１８−ＡＱ（５μｍ）−Ｇ（日立ハイテクノロジーズ社製）
検出波長：２２０ｎｍ
温度：４０℃
溶離液：超純水
流量：１．００ｍＬ／ｍｉｎ
実施例２〜１８および比較例１〜４
表１２〜表１６に示す配合処方とした以外は、実施例１と同様にして、（メタ）アクリルアミド系ポリマーの溶液を得た。これを、（メタ）アクリルアミド系ポリマー製紙用添加剤とした。【０２３５】
また、実施例１と同様にして、水溶液の２５℃における粘度、（メタ）アクリルアミド系ポリマーの重量平均分子量（Ｍｗ）を測定した。さらに、実施例１と同様にして、水溶液中に残存する遊離のアクリルアミドの量を求めた。その結果を表１２〜表１６に示す。【０２３６】
なお、実施例８では、第１重合成分（第１重合成分Ｂ）に、３級アミノ系モノマーを含有させた。また、３級アミノ系モノマーの割合を、第１重合成分（第１重合成分Ａおよび第１重合成分Ｂの総量）中のアクリルアミド１００モルに対して、０．０９モルとした。【０２３７】
また、実施例１０〜１２では、第１重合成分を２つに分けることなく用い、第１重合成分の滴下終了から６０分反応させた後に、溶液のアクリルアミドの含有量が０モルであることを確認し、その後、第２重合成分を添加した。【０２３８】
また、実施例１３では、第２重合成分（第２重合成分Ｃ）に、アクリルアミドを含有させた。また、アクリルアミドの割合を、第２重合成分（第２重合成分Ｃ）中の３級アミノ系モノマー１００モルに対して、０．９モルとした。【０２３９】
また、比較例１では、実施例１とは第１重合成分および第２重合成分の配合順序を逆にした。すなわち、まず、第２重合成分Ｃを重合させ、次いで、第１重合成分Ａを重合させ、その後、第１重合成分Ｂを重合させた。【０２４０】
また、比較例２では、実施例１における第１重合成分Ａと第２重合成分Ｃとを一括で仕込み、重合させた後、第１重合成分Ｂを重合させた。【０２４１】
また、比較例３では、第１重合成分（第１重合成分Ｂ）に、３級アミノ系モノマーを含有させた。また、３級アミノ系モノマーの割合を、第１重合成分（第１重合成分Ａおよび第１重合成分Ｂの総量）中のアクリルアミド１００モルに対して、０．１１モルとした。【０２４２】
また、比較例４では、第２重合成分（第２重合成分Ｃ）に、アクリルアミドを含有させた。また、アクリルアミドの割合を、第２重合成分（第２重合成分Ｃ）中の３級アミノ系モノマー１００モルに対して、４．５モルとした。【０２４３】
【表１２】
0006402289.tif 000013
【０２４４】
【表１３】
0006402289.tif 000014
【０２４５】
【表１４】
0006402289.tif 000015
【０２４６】
【表１５】
0006402289.tif 000016
【０２４７】
【表１６】
0006402289.tif 000017
【０２４８】
なお、表中の略号の詳細を下記する。【０２４９】
（（メタ）アクリルアミド）
ＡＭ：アクリルアミド
（４級アンモニウム系モノマー）
ＤＡＤＭＡＣ：ジアリルジメチルアンモニウムクロライド
ＤＭ−ＢＱ：ジメチルアミノエチルメタクリレートの塩化ベンジルによる４級化塩
ＤＡ−ＢＱ：ジメチルアミノエチルアクリレートの塩化ベンジルによる４級化塩
ＤＭＣ：ジメチルアミノエチルメタクリレートの塩化メチルによる４級化塩
（３級アミノ系モノマー）
ＤＭ：ジメチルアミノエチルメタクリレート（３級カチオン）
ＤＭＡＰＡＡ：ジメチルアミノプロピルアクリルアミド（３級カチオン）
（アニオン性重合性モノマー）
ＩＡ：イタコン酸
ＡＡ：アクリル酸
（窒素含有架橋性モノマー）
ＤＭＡＡ：Ｎ，Ｎ’−ジメチルアクリルアミド
ＭＢＡＭ：メチレンビスアクリルアミド
（その他の重合性モノマー）
ＭＭＡ：メチルメタクリレート
（（メタ）アリルスルホン酸塩）
ＳＭＡＳ：メタリルスルホン酸ナトリウム
（重合開始剤）
ＡＰＳ：過硫酸アンモニウム
＜評価＞
（１）アクリルアミド抽出試験
各実施例および各比較例において得られた（メタ）アクリルアミド系ポリマーの水溶液を用いて、以下の方法で紙を製造した。【０２５０】
すなわち、絶乾状態で１２．５ｇになるように、パルプ原料（晒しクラフトパルプ（ＢＫＰ）（広葉樹パルプ（ＬＢＫＰ）／針葉樹パルプ（ＮＢＫＰ）＝５０／５０、カナディアン・スタンダード・フリーネス（ＣＳＦ：濾水性）＝３８０ｍＬ）を１Ｌのステンレス管に加え、パルプスラリー濃度が３．０質量％になるように水道水にて希釈した。【０２５１】
次いで、得られたパルプスラリーを４００ｒｐｍにて撹拌し、撹拌開始から１分後に１．２質量％に希釈した（メタ）アクリルアミド系ポリマー水溶液を添加した。なお、水溶液の添加量は、その固形分が、絶乾パルプ質量に対して１．５質量％なるように調整した。【０２５２】
２分後にパルプスラリー濃度が１．０質量％となるように水道水（ｐＨ６．５、全硬度１３５ｐｐｍ）にて希釈し、３分後に撹拌を停止し、抄紙して湿紙（２００ｇ／ｍ２）を得た。【０２５３】
その後、同様にして再度抄紙し、得られた２枚の湿紙を重ね合わせて、温度５０℃にてプレスした後、ドラムドライヤーにより１１０℃で８分乾燥させた。これにより、手抄き紙（４００ｇ／ｍ２）を得た。【０２５４】
得られた紙を用いて、以下の方法により、紙に含まれるアクリルアミド量を測定した。【０２５５】
すなわち、まず、恒温室（２３℃、５０％）にて一晩調湿した後、１．５ｃｍ×１．５ｃｍ角に裁断されたサンプル紙１０ｇを、５００ｍＬ丸底フラスコに秤量し、１００ｍＬのメタノール中にて４時間還流した。これにより、抽出液を得た。【０２５６】
次いで、抽出液を回収した後、残存した紙を、２５ｍＬのメタノールによって２回洗浄した。そして、洗浄液を回収して、上記の抽出液に混合した。【０２５７】
その後、抽出液を３５℃に加温しながらエバポレーターにてメタノールを留去し、抽出サンプルとした。そして、乾固した抽出サンプルに、５ｍＬの０．１質量％リン酸水溶液を加えて再溶解させ、１μｍメンブレンフィルターにてろ過し、測定試料溶液（約５ｍＬ）とした。【０２５８】
この測定試料溶液を用いて、以下の方法でアクリルアミド抽出量（ＡＭ抽出量）を求めた。【０２５９】
具体的には、まず、アクリルアミド試薬（＞９８．０％、東京化成工業）１００ｍｇを電子天秤にて秤量し、１Ｌメスフラスコにて定容した。得られた溶液（アクリルアミド：１００ｍｇ／Ｌ）をメスフラスコおよびホールピペットを用いて、各々１０．０ｍｇ／Ｌ、１．０ｍｇ／Ｌ、０．５ｍｇ／Ｌ、０．１ｍｇ／Ｌ、０．０５ｍｇ／Ｌとなるよう調整し、標準試料を得た。【０２６０】
次いで、得られた標準試料を用いて、下記に示した高速液体クロマトグラフ（ＨＰＬＣ）分析機器および測定条件にてアクリルアミドを分析し、絶対検量線法により検量線を得た。【０２６１】
その後、上記で得られた測定試料溶液を用いて、下記に示した高速液体クロマトグラフ（ＨＰＬＣ）分析機器および測定条件にてアクリルアミドを分析し、検量線からアクリルアミドの濃度［ｍｇ／Ｌ］を求めた。この結果から、測定試料溶液中に含まれていたアクリルアミドの質量（すなわち、紙から抽出されたアクリルアミドの質量）を、下記式により求めた。【０２６２】
測定試料溶液中のアクリルアミド質量［ｍｇ］
＝ＨＰＬＣにより測定されたアクリルアミドの濃度［ｍｇ／Ｌ］
×作製した測定試料溶液量［５ｍＬ］
×（１／１０００）［Ｌ／ｍＬ］
そして、以下の式により、紙の質量あたりのアクリルアミドの抽出量（対紙質量あたりのアクリルアミド抽出量）を算出した。【０２６３】
対紙質量あたりのアクリルアミド抽出量［ｐｐｍ］
＝測定試料溶液中のアクリルアミド質量［ｍｇ］／紙の質量［１００００ｍｇ］×１００００００
装置：高速液体クロマトグラフＣｈｒｏｍａｓｔｅｒ（日立ハイテクノロジーズ社製）
カラム：ＬａＣｈｒｏｍ  Ｃ１８−ＡＱ（５μｍ）（日立ハイテクノロジーズ社製）
ガードカラム：ＬａＣｈｒｏｍ  Ｃ１８−ＡＱ（５μｍ）−Ｇ（日立ハイテクノロジーズ社製）
検出波長：２２０ｎｍ
温度：４０℃
溶離液：超純水
流量：１．００ｍＬ／ｍｉｎ
その結果を、表１２〜表１６に示す。【０２６４】
（２）紙力
各実施例および各比較例において得られた（メタ）アクリルアミド系ポリマーの水溶液を用いて、以下の方法で紙を製造した。【０２６５】
すなわち、まず、絶乾状態で６．２５ｇになるように、パルプ原料（晒しクラフトパルプ（ＢＫＰ）（広葉樹パルプ（ＬＢＫＰ）／針葉樹パルプ（ＮＢＫＰ）＝５０／５０、カナディアン・スタンダード・フリーネス（ＣＳＦ：濾水性）＝３８０ｍＬ）を１Ｌのステンレス管に加え、パルプスラリー濃度が３．０質量％になるように水道水にて希釈した。【０２６６】
次いで、得られたパルプスラリーを４００ｒｐｍにて撹拌し、撹拌開始から１分後に１．２質量％に希釈した（メタ）アクリルアミド系ポリマー水溶液を添加した。なお、水溶液の添加量は、その固形分が、絶乾パルプ質量に対して１．５質量％なるように調整した。【０２６７】
２分後にパルプスラリー濃度が１．０質量％となるように水道水（ｐＨ６．５、全硬度１３５ｐｐｍ）にて希釈し、３分後に撹拌を停止し、抄紙して湿紙（１００ｇ／ｍ２）を得た。【０２６８】
その後、室温にてプレスした後、ドラムドライヤーにより１１０℃で３分乾燥させた。これにより、手抄き紙（１００ｇ／ｍ２）を得た。【０２６９】
得られた紙を用いて、以下の方法により、紙力を評価した。その結果を、表１２〜表１６に示す。【０２７０】
（２−１）インターナルボンド（ＩＢ）［ｍＪ］
ＪＡＰＡＮ  ＴＡＰＰＩ  紙パルプ試験方法２０００年版に記載の規格Ｎｏ．１８−２「紙及び板紙−内部結合強さ試験方法−第２部：インターナルボンドテスタ法」に従い、紙のインターナルボンド（ＩＢ）を測定した。【０２７１】
（３）歩留まり率
ＤＴＰ−４５（なかやま理化製作所製）を用いて、ケルダール法に準じて、紙中の全窒素量を測定し、（メタ）アクリルアミド系ポリマー製紙用添加剤の紙中の歩留まり率を評価した。その結果を表１２〜表１６に示す。【０２７２】
なお、上記発明は、本発明の例示の実施形態として提供したが、これは単なる例示に過ぎず、限定的に解釈してはならない。当該技術分野の当業者によって明らかな本発明の変形例は、後記請求の範囲に含まれる。
【産業上の利用可能性】
【０２７３】
本発明の（メタ）アクリルアミド系ポリマー製紙用添加剤およびその製造方法は、各種包装紙、とりわけ、食品包装紙において、好適に利用される。
【要約】
（メタ）アクリルアミドを含有する第１重合成分を重合させて第１重合体を得て、その第１重合体の存在下において３級アミノ系モノマーを含有する第２重合成分を重合させて（メタ）アクリルアミド系ポリマーを得る、（メタ）アクリルアミド系ポリマー製紙用添加剤の製造方法において、第１重合成分および／または第２重合成分が（メタ）アリルスルホン酸塩を含有し、第１重合成分中の３級アミノ系モノマーが第１重合成分中の（メタ）アクリルアミド１００モルに対して０．１モル以下であり、第２重合成分中の（メタ）アクリルアミドが第２重合成分中の３級アミノ系モノマー１００モルに対して１．０モル以下である。